"第1成分として式1で表される化合物の群から選択された少なくとも1つの化合物、第2成分として式2で表される化合物の群から選択された少なくとも1つの化合物、そして第3成分として式5~式7で表される化合物の群から選択された少なくとも1つの化合物を含有し、第1成分の割合が3重量から50重量の範囲であり、第2成分の割合が10重量から85重量の範囲であり、第3成分の割合が10から80重量の範囲であり、正の誘電率異方性を有し、そしてネマチック相を有する液晶組成物。ここで、R1はアルキルであり;R3はアルキルまたはアルケニルであり;R4はアルキル、アルケニルまたは任意の水素がフッ素で置き換えられたアルケニルであり;R5はアルキルまたはアルコキシであり;R6はアルキルまたはアルコキシメチルであり;R11およびR12は互いに異なる炭素数のアルキルであり;A1およびA6は独立して1,4-シクロヘキシレンまたは1,4-フェニレンであり;A2は1,4-シクロヘキシレン、1,3-ジオキサン-2,5-ジイルまたは1,4-フェニレンであり;A3は1,4-シクロヘキシレン、1,3-ジオキサン-2,5-ジイル、1,4-フェニレン、2-フルオロ-1,4-フェニレン、または2,6-ジフルオロ-1,4-フェニレンであり;A4は1,4-シクロヘキシレン、1,4-フェニレンまたは2-フルオロ-1,4-フェニレンであり;A5は1,4-フェニレン、2-フルオロ-1,4-フェニレンまたは2,6-ジフルオロ-1,4-フェニレンであり;A7は1,4-フェニレンまたは2-フルオロ-1,4-フェニレンであり;Z1は単結合、-CH22-、-CF2O-、または-COO-であり;Z2は単結合または-CH22-であり;Z3は単結合または-CF2O-であり;Z4は単結合または-COO-であり;X1およびX2は独立して水素またはフッ素であり;Y1はフッ素、塩素、-OCF3、または-OCF2Hであり;そしてY2はフッ素または塩素である。第3成分が、式5で表される化合物の群から選択された少なくとも1つの化合物である、請求項1に記載の液晶組成物。第3成分が、式6で表される化合物の群から選択された少なくとも1つの化合物である、請求項1に記載の液晶組成物。第3成分が、式7で表される化合物の群から選択された少なくとも1つの化合物である、請求項1に記載の液晶組成物。第3成分が、式5で表される化合物の群から選択された少なくとも1つの化合物、および式6で表される化合物の群から選択された少なくとも1つの化合物である、請求項1に記載の液晶組成物。第3成分が、式5で表される化合物の群から選択された少なくとも1つの化合物、式6で表される化合物の群から選択された少なくとも1つの化合物、および式7で表される化合物の群から選択された少なくとも1つの化合物である、請求項1に記載の液晶組成物。第1成分の割合が3重量から10重量未満の範囲であり、第2成分の割合が10重量から85重量の範囲であり、第3成分の割合が10重量から80重量の範囲である、請求項1~6のいずれか1項に記載の液晶組成物。第1成分の割合が10重量から50重量の範囲であり、第2成分の割合が10重量から85重量の範囲であり、第3成分の割合が10重量から80重量の範囲である、請求項1~6のいずれか1項に記載の液晶組成物。0.10~0.15の光学異方性を有する、請求項1~8のいずれか1項に記載の液晶組成物。酸化防止剤をさらに含有する、請求項1~9に記載の液晶組成物。酸化防止剤が式10で表される化合物である、請求項10に記載の液晶組成物。ここで、nは1~9の整数である。液晶性化合物の全重量に基づいて、酸化防止剤の割合が50から600ppmである、請求項10または11に記載の液晶組成物。請求項1~12のいずれか1項に記載の液晶組成物を含有する液晶表示素子。本発明の目的は、ネマチック相の高い上限温度、ネマチック相の低い下限温度、小さな粘度、適切な光学異方性、低いしきい値電圧、大きな比抵抗などの特性において、複数の特性を充足する液晶組成物を提供することである。この目的は、複数の特性に関して適切なバランスを有する液晶組成物を提供することでもある。この目的は、この組成物を含有する液晶表示素子を提供することでもある。この目的は、小さな粘度、0.10~0.15の光学異方性および低いしきい値電圧を有する組成物を含有し、そして短い応答時間、大きな電圧保持率などの特性を有するAM素子を提供することでもある。なかでも重要な目的は素子の短い応答時間である。本発明は、第1成分として式1で表される化合物の群から選択された少なくとも1つの化合物を含有し、正の誘電率異方性を有し、ネマチック相を有する液晶組成物、およびこの組成物を含有する液晶表示素子である。ここで、R11およびR12は互いに異なる炭素数のアルキルである。本発明の組成物は、ネマチック相の高い上限温度、ネマチック相の低い下限温度、小さな粘度、適切な光学異方性、低いしきい値電圧、大きな比抵抗などの特性において、複数の特性を充足した。この組成物は、複数の特性に関して適切なバランスを有した。本発明の素子は、この組成物を含有する。小さな粘度、0.10~0.15の光学異方性および低いしきい値電圧を有する組成物を含有する素子は、短い応答時間および大きな電圧保持率を有し、そしてAM素子に適した。素子は、特に短い応答時間を有した。この明細書における用語の使い方は次のとおりである。本発明の液晶組成物または本発明の液晶表示素子をそれぞれ組成物または素子と略すことがある。液晶表示素子は液晶表示パネルおよび液晶表示モジュールの総称である。液晶性化合物は、25°Cでネマチック相、スメクチック相などの液晶相を有する化合物または25°Cで液晶相を有さないが組成物の成分として有用な化合物を意味する。光学活性な化合物は液晶性化合物に含まれない。式1で表される化合物の群から選択された少なくとも1つの化合物を化合物1と略すことがある。式1で表される化合物の群も化合物1と略すことがある。他の式で表される化合物についても同様である。式1において、R11およびR12は互いに異なる炭素数のアルキルの意味は、1つの化合物1において、R11とR12は、必ず異なる炭素数のアルキルを有することである。例えば、組成物の成分として、2つの化合物1を含有する場合、ある化合物1におけるR11とR12は異なる炭素数のアルキルを有する。他の化合物1のR11とR12も異なる炭素数のアルキルを有する。式1で表される化合物の群から選択された少なくとも1つの化合物とは、組成物の成分として、化合物1を少なくとも1つ選択する、ということを意味する。組成物の成分として、化合物1を2つ以上選択してもよい。他の式についても同様である。式2~式7で表される化合物の群から選択された少なくとも1つの化合物とは、組成物の成分として、化合物2~化合物7のいずれかを最低限1つ混合する、ということを意味する。組成物の成分として、化合物2~化合物7のいずれか1つの式の化合物を2つ以上選択してもよい。化合物2~化合物7の複数から選択した2つ以上の化合物を組成物の成分としてもよい。他の式についても同様である。第1成分の割合は、第1成分が1つの化合物である場合、その化合物の割合を意味する。第1成分が2つ以上の化合物である場合、第1成分を構成する化合物の合計の割合を意味する。第2成分の割合などの意味も同様である。第2成分が、式2で表される化合物の群から選択された少なくとも1つの化合物とは、第2成分は化合物2だけから選択されることを意味し、そして、第2成分には、化合物2以外の化合物を第2成分としないことを意味する。第3成分および他の式についても同様である。式1で表される化合物の群とは、化合物1が1つである場合、その化合物を指す。化合物1が2つ以上である場合、2つ以上の化合物1の総てを指す。他の式についても同様である。ネマチック相の上限温度を上限温度と略すことがある。ネマチック相の下限温度を下限温度と略すことがある。比抵抗が大きいは、組成物が初期段階において室温だけでなく高い温度でも大きな比抵抗を有し、そして長時間使用したあと室温だけでなく高い温度でも大きな比抵抗を有することを意味する。電圧保持率が大きいは、素子が初期段階において室温だけでなく高い温度でも大きな電圧保持率を有し、そして長時間使用したあと室温だけでなく高い温度でも大きな電圧保持率を有することを意味する。光学異方性などの特性を説明するときは、実施例に記載した方法で測定した値を用いる。成分または液晶性化合物の割合百分率は、液晶性化合物の全重量に基づいた重量百分率重量である。本発明の詳細は、下記の項のとおりである。1.第1成分として式1で表される化合物の群から選択された少なくとも1つの化合物を含有し、正の誘電率異方性を有し、そしてネマチック相を有する液晶組成物。ここで、R11およびR12は互いに異なる炭素数のアルキルである。2.第1成分の割合が3重量から50重量の範囲である、項1に記載記載の液晶組成物。3.第1成分の割合が3重量から10重量未満の範囲である、項1に記載の液晶組成物。4.第1成分の割合が10重量から50重量の範囲である、項1に記載の液晶組成物。5.第1成分として式1で表される化合物の群から選択された少なくとも1つの化合物、そしてもう1つの必須成分として式2~式7で表される化合物の群から選択された少なくとも1つの化合物を含有し、正の誘電率異方性を有し、そしてネマチック相を有する液晶組成物。ここで、R1はアルキルであり;R3はアルキルまたはアルケニルであり;R4はアルキル、アルケニルまたは任意の水素がフッ素で置き換えられたアルケニルであり;R5はアルキルまたはアルコキシであり;R6はアルキルまたはアルコキシメチルであり;R11およびR12は互いに異なる炭素数のアルキルであり;A1およびA6は独立して1,4-シクロヘキシレンまたは1,4-フェニレンであり;A2は1,4-シクロヘキシレン、1,3-ジオキサン-2,5-ジイルまたは1,4-フェニレンであり;A3は1,4-シクロヘキシレン、1,3-ジオキサン-2,5-ジイル、1,4-フェニレン、2-フルオロ-1,4-フェニレン、または2,6-ジフルオロ-1,4-フェニレンであり;A4は1,4-シクロヘキシレン、1,4-フェニレンまたは2-フルオロ-1,4-フェニレンであり;A5は1,4-フェニレン、2-フルオロ-1,4-フェニレンまたは2,6-ジフルオロ-1,4-フェニレンであり;A7は1,4-フェニレンまたは2-フルオロ-1,4-フェニレンであり;Z1は単結合、-CH22-、-CF2O-または-COO-であり;Z2は単結合または-CH22-であり;Z3は単結合または-CF2O-であり;Z4は単結合または-COO-であり;X1およびX2は独立して水素またはフッ素であり;Y1はフッ素、塩素、-OCF3、または-OCF2Hであり;そしてY2はフッ素または塩素である。6.第1成分の割合が3重量から50重量の範囲である、項5に記載の液晶組成物。7.第1成分の割合が3重量から10重量未満の範囲である、項5に記載の液晶組成物。8.第1成分の割合が10重量から50重量の範囲である、項5に記載の液晶組成物。9.0.10から0.15の光学異方性を有する、項1~8のいずれか1項に記載の液晶組成物。10.第1成分として式1で表される化合物の群から選択された少なくとも1つの化合物、第2成分として式2~式4で表される化合物の群から選択された少なくとも1つの化合物、そして第3成分として式5~式7で表される化合物の群から選択された少なくとも1つの化合物を含有し、正の誘電率異方性を有し、そしてネマチック相を有する液晶組成物。ここで、R1はアルキルであり;R3はアルキルまたはアルケニルであり;R4はアルキル、アルケニルまたは任意の水素がフッ素で置き換えられたアルケニルであり;R5はアルキルまたはアルコキシであり;R6はアルキルまたはアルコキシメチルであり;R11およびR12は互いに異なる炭素数のアルキルであり;A1およびA6は独立して1,4-シクロヘキシレンまたは1,4-フェニレンであり;A2は1,4-シクロヘキシレン、1,3-ジオキサン-2,5-ジイルまたは1,4-フェニレンであり;A3は1,4-シクロヘキシレン、1,3-ジオキサン-2,5-ジイル、1,4-フェニレン、2-フルオロ-1,4-フェニレン、または2,6-ジフルオロ-1,4-フェニレンであり;A4は1,4-シクロヘキシレン、1,4-フェニレンまたは2-フルオロ-1,4-フェニレンであり;A5は1,4-フェニレン、2-フルオロ-1,4-フェニレンまたは2,6-ジフルオロ-1,4-フェニレンであり;A7は1,4-フェニレンまたは2-フルオロ-1,4-フェニレンであり;Z1は単結合、-CH22-、-CF2O-、または-COO-であり;Z2は単結合または-CH22-であり;Z3は単結合または-CF2O-であり;Z4は単結合または-COO-であり;X1およびX2は独立して水素またはフッ素であり;Y1はフッ素、塩素、-OCF3、または-OCF2Hであり;そしてY2はフッ素または塩素である。11.第2成分が、式2で表される化合物の群から選択された少なくとも1つの化合物である、項10に記載の液晶組成物。12.第2成分が、式3で表される化合物の群から選択された少なくとも1つの化合物である、項10に記載の液晶組成物。13.第2成分が、式4で表される化合物の群から選択された少なくとも1つの化合物である、項10に記載の液晶組成物。14.第2成分が、式2で表される化合物の群から選択された少なくとも1つの化合物、および式3で表される化合物の群から選択された少なくとも1つの化合物である、項10に記載の液晶組成物。15.第2成分が、式3で表される化合物の群から選択された少なくとも1つの化合物、および式4で表される化合物の群から選択された少なくとも1つの化合物である、項10に記載の液晶組成物。16.第2成分が、式2で表される化合物の群から選択された少なくとも1つの化合物、式3で表される化合物の群から選択された少なくとも1つの化合物、および式4で表される化合物の群から選択された少なくとも1つの化合物である、項10に記載の液晶組成物。17.第3成分が、式5で表される化合物の群から選択された少なくとも1つの化合物である、項10~16のいずれか1項に記載の液晶組成物。18.第3成分が、式6で表される化合物の群から選択された少なくとも1つの化合物である、項10~16のいずれか1項に記載の液晶組成物。19.第3成分が、式7で表される化合物の群から選択された少なくとも1つの化合物である、項10~16のいずれか1項に記載の液晶組成物。20.第3成分が、式5で表される化合物の群から選択された少なくとも1つの化合物、および式6で表される化合物の群から選択された少なくとも1つの化合物である、項10~16のいずれか1項に記載の液晶組成物。21.第3成分が、式5で表される化合物の群から選択された少なくとも1つの化合物、式6で表される化合物の群から選択された少なくとも1つの化合物、および式7で表される化合物の群から選択された少なくとも1つの化合物である、項10~16のいずれか1項に記載の液晶組成物。22.第1成分の割合が3重量から50重量の範囲であり、第2成分の割合が10重量から85重量の範囲であり、第3成分の割合が10から80重量の範囲である、項10~21のいずれか1項に記載の液晶組成物。23.第1成分の割合が3重量から10重量未満の範囲であり、第2成分の割合が10重量から85重量の範囲であり、第3成分の割合が10重量から80重量の範囲である、項10~21のいずれか1項に記載の液晶組成物。24.第1成分の割合が10重量から50重量の範囲であり、第2成分の割合が10重量から85重量の範囲であり、第3成分の割合が10重量から80重量の範囲である、項10~21のいずれか1項に記載の液晶組成物。25.0.10~0.15の光学異方性を有する、項10~24のいずれか1項に記載の液晶組成物。26.第1成分として式1で表される化合物の群から選択された少なくとも1つの化合物、第2成分として式2-1、式3-1~3-6、および式4-1で表される化合物の群から選択された少なくとも1つの化合物、第3成分として式5-1、式5-2、式6-1、式6-2、および式7-1で表される化合物の群から選択された少なくとも1つの化合物を含有し、正の誘電率異方性を有し、そしてネマチック相を有する液晶組成物。ここで、R1およびR2は独立してアルキルであり;R7はアルケニルであり;そしてR11およびR12は互いに異なる炭素数のアルキルである。27.第2成分が式3-3~式3-6で表される化合物の群から選択された少なくとも1つの化合物であり、そして第3成分が式5-1、式5-2、式6-1および式6-2で表される化合物の群から選択された少なくとも1つの化合物である、項26に記載の液晶組成物。28.第1成分の割合が3重量から50重量の範囲であり、第2成分の割合が10重量から85重量の範囲であり、そして第3成分の割合が10から80重量の範囲である、項26または27に液晶組成物。29.第1成分の割合が3重量から10重量未満の範囲であり、第2成分の割合が10重量から85重量の範囲であり、そして第3成分の割合が10重量から80重量の範囲である、項26または27に液晶組成物。30.第1成分の割合が10重量から50重量の範囲であり、第2成分の割合が10重量から85重量の範囲であり、そして第3成分の割合が10重量から80重量の範囲である、項26または27に液晶組成物。31.0.10から0.15の光学異方性を有する、項26~30のいずれか1項に記載の液晶組成物。32.第1成分として式1で表される化合物の群から選択された少なくとも1つの化合物、第2成分として式3-3で表される化合物の群から選択された少なくとも1つの化合物、そして第3成分として式5-1で表される化合物の群から選択された少なくとも1つの化合物、および式6-1および式6-2で表される化合物の群から選択された少なくとも1つの化合物を含有し、正の誘電率異方性を有し、そしてネマチック相を有する液晶組成物。ここで、R1およびR2は独立してアルキルであり;R7はアルケニルであり;そしてR11およびR12は互いに異なる炭素数のアルキルである。33.第1成分の割合が3重量から50重量の範囲であり、第2成分である式3-3で表される化合物の割合が3重量から40重量の範囲であり、第3成分のうち式5-1で表される化合物の割合が11重量から50重量の範囲であり、そして式6-1および式6-2で表される化合物の割合が3重量から45重量の範囲である、項32に記載の液晶組成物。34.第1成分の割合が3重量から10重量未満の範囲であり、第2成分である式3-3で表される化合物の割合が3重量から40重量の範囲であり、第3成分のうち式5-1で表される化合物割合が11重量から50重量の範囲であり、そして式6-1および式6-2で表される化合物の割合が3重量から45重量の範囲である、項32に記載の液晶組成物。35.第1成分の割合が10重量から50重量の範囲であり、第2成分である式3-3で表される化合物の割合が3重量から40重量の範囲であり、第3成分のうち式5-1で表される化合物の割合が11重量から50重量の範囲であり、そして式6-1および式6-2で表される化合物の割合が3重量から45重量の範囲である、項32に記載の液晶組成物。36.第2成分として式3-1で表される化合物の群から選択された少なくとも1つの化合物をさらに含有する、項32~35のいずれか1項に記載の液晶組成物。ここで、R1はアルキルである。37.第2成分として式2-1で表される化合物の群から選択された少なくとも1つの化合物をさらに含有する、項36に記載の液晶組成物。ここで、R1はアルキルである。38.第2成分として式3-2で表される化合物の群から選択された少なくとも1つの化合物をさらに含有する、項37に記載の液晶組成物。ここで、R1はアルキルである。39.第2成分として式2-1で表される化合物の群から選択された少なくとも1つの化合物、および式3-4、式3-5および式3-6で表される化合物の群から選択された少なくとも1つの化合物をさらに含有する、項36に記載の液晶組成物。ここで、R1はアルキルである。40.第3成分として式7-1で表される化合物の群から選択された少なくとも1つの化合物をさらに含有する、項39に記載の液晶組成物。ここで、R1およびR2は独立してアルキルである。41.第2成分として式2-1で表される化合物の群から選択された少なくとも1つの化合物をさらに含有する、項32~35のいずれか1項に記載の液晶組成物。ここで、R1はアルキルである。42.第2成分として式3-6で表される化合物の群から選択された少なくとも1つの化合物をさらに含有する、項41に記載の液晶組成物。ここで、R1はアルキルである。43.第2成分として式3-5および式4-1で表される化合物の群から選択された少なくとも1つの化合物をさらに含有する、項32~35のいずれか1項に記載の液晶組成物。ここで、R1はアルキルである。44.第1成分として式1で表される化合物の群から選択された少なくとも1つの化合物、第2成分として式2-1で表される化合物の群から選択された少なくとも1つの化合物、式3-1で表される化合物の群から選択された少なくとも1つの化合物、および式3-3で表される化合物の群から選択された少なくとも1つの化合物、そして第3成分として式5-1および式5-2で表される化合物の群から選択された少なくとも1つの化合物を含有し、正の誘電率異方性を有し、そしてネマチック相を有する液晶組成物。ここで、R1およびR2は独立してアルキルであり;R7はアルケニルであり;そしてR11およびR12は互いに異なる炭素数のアルキルである。45.第1成分の割合が3重量から50重量の範囲であり、第2成分のうち式2-1で表される化合物の割合が3重量から35重量の範囲であり、式3-1で表される化合物の割合が5重量から35重量の範囲であり、式3-3で表される化合物の割合が3重量から40重量の範囲であり、そして第3成分である式5-1および式5-2で表される化合物の割合が11重量から50重量の範囲である、項44に記載の液晶組成物。46.第1成分の割合が3重量から10重量未満の範囲であり、第2成分のうち式2-1で表される化合物の割合が3重量から35重量の範囲であり、式3-1で表される化合物の割合が5重量から35重量の範囲であり、式3-3で表される化合物の割合が3重量から40重量の範囲であり、そして第3成分である式5-1および式5-2で表される化合物の割合が11重量から50重量の範囲である、項44に記載の液晶組成物。47.第1成分の割合が10重量から50重量の範囲であり、第2成分のうち式2-1で表される化合物の割合が3重量から35重量の範囲であり、式3-1で表される化合物の割合が5重量から35重量の範囲であり、式3-3で表される化合物の割合が3重量から40重量の範囲であり、第3成分の割合である式5-1および式5-2で表される化合物が11重量から50重量の範囲である、項44に記載の液晶組成物。48.第2成分として式3-2で表される化合物の群から選択された少なくとも1つの化合物をさらに含有する、項44~47のいずれか1項に記載の液晶組成物。ここで、R1はアルキルである。49.第2成分として式3-4で表される化合物の群から選択された少なくとも1つの化合物、第3成分として式6-2で表される化合物の群から選択された少なくとも1つの化合物、および式7-1で表される化合物の群から選択された少なくとも1つの化合物をさらに含有する、項44~47のいずれか1項に記載の液晶組成物。ここで、R1およびR2は独立してアルキルである。50.0.10から0.15の光学異方性を有する、項32~49のいずれか1項に記載の液晶組成物。51.項1~50のいずれか1項に記載の液晶組成物を含有する液晶表示素子。52.第2成分として式3-1で表される化合物を5から35重量の割合でさらに含有する、項32~35のいずれか1項に記載の液晶組成物。ここで、R1はアルキルである。53.第2成分として式2-1で表される化合物を3から35重量の割合でさらに含有する、項52に記載の液晶組成物。ここで、R1はアルキルである。54.第2成分として式3-2で表される化合物を3から30重量の割合でさらに含有する、項53に記載の液晶組成物。ここで、R1はアルキルである。55.第2成分として式2-1で表される化合物を3から35重量の割合で、第2成分として式3-4、式3-5および式3-6で表される化合物を2から25重量の割合でさらに含有する、項52に記載の液晶組成物。ここで、R1はアルキルである。56.第3成分として式7-1で表される化合物を2から20重量の割合でさらに含有する、項55に記載の液晶組成物。ここで、R1およびR2は独立してアルキルである。57.第2成分として式2-1で表される化合物を3から35重量の割合でさらに含有する、項32~35のいずれか1項に記載の液晶組成物。ここで、R1はアルキルである。58.第2成分として式3-6で表される化合物を3から20重量の割合でさらに含有する、項57に記載の液晶組成物。ここで、R1はアルキルである。59.第2成分として式3-5および式4-1で表される化合物を5から30重量の割合でさらに含有する、項32~35のいずれか1項に記載の液晶組成物。ここで、R1はアルキルである。60.第2成分として式3-2で表される化合物を3から30重量の割合でさらに含有する、項44~47のいずれか1項に記載の液晶組成物。ここで、R1はアルキルである。61.第2成分として式3-4で表される化合物を3から25重量の割合で、第3成分として式6-2で表される化合物を3から15重量の割合で、そして第3成分として式7-1で表される化合物を2から20重量の割合でさらに含有する、項44~47のいずれか1項に記載の液晶組成物。ここで、R1およびR2は独立してアルキルである。62.組成物の光学異方性が0.10から0.15である、項53~62のいずれか1項に記載の液晶組成物。63.項52~62のいずれか1項に記載の液晶組成物を含有する液晶表示素子。64.酸化防止剤をさらに含有する、項1~50、52~62に記載の液晶組成物。65.酸化防止剤が式10で表される化合物である、項64に記載の液晶組成物。ここでnは1~9の整数である。66.液晶性化合物の全重量に基づいて、酸化防止剤の割合が50から600ppmである、項64または65に記載の液晶組成物。67.項64~66のいずれか1項に記載の液晶組成物を含有する液晶表示素子。本発明は、次の項も含む。1ネマチック相の上限温度が70°C以上であり、そしてネマチック相の下限温度が-20°C以下である上記の組成物、2光学活性な化合物をさらに含有する上記の組成物、3上記の組成物を含有するAM素子、4上記の組成物を含有し、そしてTN、ECB、OCB、またはIPSのモードを有する素子、5上記の組成物を含有する透過型の素子、6上記の組成物を、ネマチック相を有する組成物としての使用、7上記の組成物に光学活性な化合物を添加することによって光学活性な組成物としての使用。本発明の組成物を次の順で説明する。第一に、本発明のポイントについて説明する。第二に、組成物における成分化合物の構成を説明する。第三に、成分化合物の主要な特性、およびこの化合物が組成物に及ぼす主要な効果を説明する。第四に、成分化合物の好ましい割合およびその根拠を説明する。第五に、成分化合物の好ましい形態を説明する。第六に、成分化合物の具体的な例を示す。第七に、成分化合物の合成法を説明する。最後に、組成物の用途を説明する。第一に、本発明のポイントを説明する。本発明の第一のポイントとして、組成物の光学異方性の違いにより、化合物1の効果の現れ方が異なることを見いだした。実験をとおして説明する。化合物1を比較的小さな光学異方性を有する組成物に用いた場合と、比較的大きな光学異方性を有する組成物に使用した場合の比較を行った。結果を表2にまとめる。表2のNo.1およびNo.2の組成物は、組成物の光学異方性を0.1以下に調製した場合であり、No.3およびNo.4は組成物の光学異方性を0.1以上に調製した場合である。No.1およびNo.3の組成物は化合物1を混合しない場合の例であり、No.2およびNo.4の組成物は化合物1を混合した場合の例である。なお、No.1~No.4の組成物は、誘電率異方性を正、そして上限温度およびしきい値電圧を同じ値に調製した。この表から明らかなように、化合物1を使用し、比較的小さな光学異方性を有する組成物に調製した場合は、化合物1の有用性は見いだせなかった。化合物1を使用し、比較的大きな光学異方性を有する組成物に調製した場合は、化合物1の有用性を見いだすことができた。ここで言う有用性とは、回転粘度γ1および応答時間の特性が優れているという意味である。これらの発見が、本発明の第一のポイントである。本発明の第二のポイントとして、化合物1の左末端と右末端のアルキルの炭素数が異なれば、組成物へ及ぼす特性に優劣が生じることを見いだした。実験をとおして説明する。化合物1のR11およびR12の炭素数が同じ場合と、化合物1のR11およびR12の炭素数が異なる場合を比較した。結果を表3にまとめる。表3のNo.5の組成物はR11とR12が異なる炭素数のアルキルを有する化合物を混合した場合であり、No.6およびNo.7の組成物はR11とR12が同じ炭素数を有する化合物を混合した場合である。これらの組成物は、誘電率異方性を正に調製した。この表から明らかなように、R11およびR12が互いに異なる炭素数を有した方が、組成物および素子の特性が向上した。すなわち、ネマチック相の下限温度をより下げることができ、そして回転粘度をより下げることができた。この発見が、本発明の第二のポイントである。第二に、組成物における成分化合物の構成を説明する。本発明の組成物は組成物Aと組成物Bに分類される。組成物Aはその他の化合物をさらに含有してもよい。その他の化合物は、液晶性化合物、添加物、不純物などである。この液晶性化合物は化合物1~化合物7とは異なる。このような液晶性化合物は、特性をさらに調整する目的で組成物に混合される。この添加物は光学活性な化合物、色素、酸化防止剤などである。液晶のらせん構造を誘起してねじれ角を与える目的で光学活性な化合物が組成物に混合される。GHGuesthostモードの素子に適合させるために色素が組成物に混合される。大気中での加熱による比抵抗の低下を防止するため、または、素子を長時間使用したあと、室温だけではなく高い温度でも大きな電圧保持率を有するために、酸化防止剤が組成物に混合される。酸化防止剤は、式10で表される化合物などである。不純物は成分化合物の合成などの工程において混入した化合物などである。組成物Bは、実質的に化合物1~7のいずれかより選択された化合物のみからなる。実質的には、これらの化合物と異なる液晶性化合物を組成物が含有しないことを意味する。実質的には、添加物、不純物などを組成物がさらに含有してもよいことも意味する。組成物Bは組成物Aに比較して成分の数が少ない。組成物Bはコストを下げるためから組成物Aよりも好ましい。その他の液晶性化合物を混合することによって物性をさらに調整できるので、組成物Aは組成物Bよりも好ましい。化合物1~化合物7とは異なる液晶性化合物には、シアノ基を有する化合物が含まれる。この化合物は式8-1~式8-3のような部分構造を有する。このような液晶性化合物はIPSなどのモードを有する素子に用いる組成物には混合されてもよい。しかし、この化合物は組成物の比抵抗を下げるので、TN-TFT素子などに用いる組成物には好ましくない。光学活性な化合物の例は式9-1~式9-4である。前記項1~項4の組成物に、素子を駆動させるために、10以上の誘電率異方性を有する液晶性化合物を成分として、さらに混合することが好ましい。さらに好ましくは、素子の応答時間をさらに短くするために、10以上の誘電率異方性を有する液晶性化合物をさらに混合し、および誘電率異方性が10未満の液晶性化合物をさらに混合することが好ましい。前記項5~項9の組成物において、もう1つの必須成分として化合物2~化合物4のいずれかを選択する場合、素子の応答時間をさらに短くするために、誘電率異方性が10未満の液晶性化合物をさらに混合することが好ましい。もう1つの必須成分として化合物5~化合物7のいずれかを選択する場合、素子を駆動させるために、10以上の誘電率異方性を有する液晶性化合物を成分として、さらに混合することが好ましい。第三に、成分化合物の主要な特性、およびこの化合物が組成物に及ぼす主要な効果を説明する。成分化合物の主要な特性を本発明の目的に従って表4にまとめる。表4の記号において、Lは大きいまたは高い、Mは中程度の、Sは小さいまたは低い、を意味する。0は誘電率異方性がほぼゼロであるまたは極めて小さいことを意味する。表5に代表的な成分化合物の誘電率異方性をまとめる。表5から、素子を駆動させるための低いしきい値電圧は、本発明の第2成分に主に依存している。表5の化合物の名称は表6の表記法に基づいて表した。成分化合物が組成物に及ぼす主要な効果は次のとおりである。化合物1は、組成物の光学異方性を上げ、そしてしきい値電圧を上げる。化合物2~4は、組成物のしきい値電圧を下げる。化合物2は組成物上限温度を下げる。化合物3は、組成物の上限温度を上げる。化合物4は、組成物の上限温度をさらに上げる。化合物5~6は、組成物の粘度を下げ、そしてしきい値電圧を上げる。化合物5は、組成物の上限温度を下げる。化合物6は、組成物の上限温度を上げる。化合物7は、組成物の上限温度をさらに上げる。これらの化合物について、さらに説明する。化合物2は、化合物2-1~化合物2-8を含む。これらの中で、特に化合物2-1は組成物の下限温度を下げると共に粘度を下げる。化合物3は、化合物3-1~化合物3-36を含む。これらの化合物の中で、化合物3-1~化合物3-6は、特に次の点で特徴がある。化合物3-1は光学異方性を上げ、上限温度を上げ、そして粘度を下げる。化合物3-2は、組成物の上限温度を上げ、下限温度を下げ、そして粘度を下げる。化合物3-3は、組成物の光学異方性を上げ、そしてしきい値電圧を大きく下げる。化合物3-4は、組成物の光学異方性を上げ、下限温度を下げる。化合物3-5は、組成物の光学異方性を下げ、粘度を下げる。化合物3-6は、組成物の光学異方性を下げ、しきい値電圧を特に下げる。化合物4は、化合物4-1~化合物4-6を含む。これらの中で、化合物4-1は、組成物の粘度を下げる。化合物5は、化合物5-1~化合物5-6を含む。これらの中で、化合物5-1および化合物5-2は、組成物の粘度を特に下げる。化合物5-1は、組成物の下限温度を下げる。化合物6は、化合物6-1~化合物6-8を含む。これらの中で、化合物6-1および化合物6-2は、組成物の粘度を特に下げる。化合物6-1は、組成物の下限温度を下げる。化合物7は、化合物7-1~化合物7-5を含む。これらの中で、化合物7-1は、組成物の光学異方性を特に上げる。第四に、成分化合物の好ましい割合およびその根拠を説明する。第1成分の好ましい割合は、組成物の光学異方性を上げるために3以上であり、下限温度を下げるために50以下である。さらに好ましい割合は、3から10未満または10から50である。3から10未満の割合は組成物の光学異方性を下げ、下限温度をさらに下げるために好ましい。10から50の割合は組成物の光学異方性を上げるために好ましい。組成物の光学異方性を上げ、そして下限温度をさらに下げるために、特に好ましい割合は11から40であり、さらには11から30である。第2成分の好ましい割合は、組成物のしきい値電圧を下げるために10以上であり、そして下限温度を下げるために85以下である。組成物のしきい値電圧をさらに下げる、および下限温度をさらに下げるために、さらに好ましい割合は15から80である。組成物のしきい値電圧を特に下げる、および下限温度を特に下げるために、特に好ましい割合は25から75である。第3成分の好ましい割合は、組成物の上限温度を上げるために10以上であり、下限温度を下げるために80以下である。組成物の上限温度をさらに上げる、および下限温度を下げるために、さらに好ましい割合は15から75である。組成物の上限温度を特に上げるため、および下限温度を特にさげるために、特に好ましい割合は20から65である。第2成分および第3成分を構成する各々の化合物について、混合する場合の好ましい含有量を説明する。化合物2-1の好ましい割合は、組成物の下限温度を下げるために3以上であり、上限温度を上げるために35以下である。組成物の上限温度をさらに上げるために、さらに好ましい割合は3から30である。組成物の上限温度を特に上げるために、特に好ましい割合は3から25である。化合物3-1の好ましい割合は、組成物の上限温度を上げるために5以上であり、下限温度を下げるために35以下である。組成物の上限温度をさらに上げる、および下限温度をさらに下げるために、さらに好ましい割合は10から30である。組成物の下限温度を特に下げるために、特に好ましい割合は10から25である。化合物3-2の好ましい割合は、組成物の上限温度を上げるために3以上であり、下限温度を下げるために30以下である。組成物の下限温度をさらに下げるために、さらに好ましい割合は3から25である。組成物の上限温度を特に上げる、および下限温度を特に下げるために、特に好ましい割合は5から20である。化合物3-3の好ましい割合は、組成物のしきい値電圧を下げるために3以上であり、組成物の下限温度を下げるために40以下である。組成物のしきい値電圧をさらに下げる、および下限温度をさらに下げるために、さらに好ましい割合は5から35である。組成物のしきい値電圧を特に下げる、および下限温度を特に下げるために、特に好ましい割合は10から30である。化合物3-4の好ましい割合は、組成物のしきい値電圧を下げるために3以上であり、組成物の下限温度を下げるために25以下である。組成物の下限温度をさらに下げるために、さらに好ましい割合は3から20である。組成物のしきい値電圧を特に下げる、および下限温度を特に下げるために、特に好ましい割合は5から15である。化合物3-4、化合物3-5および化合物3-6の合計の好ましい割合は、組成物のしきい値電圧を下げるために2以上であり、下限温度を下げるために25以下である。組成物の下限温度をさらに下げるために、さらに好ましい割合は2から20である。組成物の下限温度を特に下げるために、特に好ましい割合は2から15である。化合物3-6の好ましい割合は、組成物のしきい値電圧を下げるために3以上であり、組成物の下限温度を下げるために20以下である。組成物の下限温度をさらに下げるために、さらに好ましい割合は3から15である。組成物のしきい値電圧を特に下げる、および下限温度を特に下げるために、特に好ましい割合は5から10である。化合物3-5および化合物4-1の合計の好ましい割合は、組成物のしきい値電圧を下げるために5以上であり、下限温度を下げるために30以下である。組成物のしきい値電圧をさらに下げる、および下限温度をさらに下げるために、さらに好ましい割合は10から25である。組成物のしきい値電圧を特に下げる、および下限温度を特に下げるために、特に好ましい割合は15から20である。化合物5-1の好ましい割合は、組成物の粘度を下げるために11以上であり、下限温度を下げるために50以下である。組成物の粘度をさらに下げる、および下限温度をさらに下げるために、さらに好ましい割合は15から45である。組成物の粘度を特に下げる、および下限温度を特に下げるために、特に好ましい割合は20から40である。化合物5-1および化合物5-2の合計の好ましい割合は、組成物の粘度を下げるために11以上であり、下限温度を下げるために50以下である。組成物の粘度をさらに下げる、および下限温度をさらに下げるために、さらに好ましい割合は15から45である。組成物の粘度を特に下げる、および下限温度を特に下げるために、特に好ましい割合は20から40である。化合物6-2の好ましい割合は、組成物の上限温度を上げるために3以上であり、下限温度を下げるために15以下である。組成物の下限温度をさらに下げるために、さらに好ましい割合は、3から10である。組成物の下限温度を特に下げるために、特に好ましい割合は3から5である。化合物6-1および化合物6-2の合計の好ましい割合は、組成物の上限温度を上げるために3以上であり、下限温度を下げるために45以下である。組成物の上限温度をさらに上げる、および下限温度をさらに下げるために、さらに好ましい割合は、5から40である。組成物の上限温度を特に上げる、および下限温度を特に下げるために、特に好ましい割合は、10から35である。化合物7-1の好ましい割合は、組成物の光学異方性を上げるために2以上であり、下限温度を下げるために20以下である。組成物の下限温度をさらに下げるために、さらに好ましい割合は2から15である。組成物の下限温度を特に下げるために、特に好ましい割合は2から10である。大気中での加熱による比抵抗の低下を防止するため、または、素子を長時間使用したあと、室温だけではなく高い温度でも大きな電圧保持率を有するために、組成物に酸化防止剤を添加する方法がある。組成物に酸化防止剤を添加する場合、酸化防止剤の好ましい添加量は、効果を発揮させるために50ppm以上、組成物の上限温度を高くするため、または下限温度を低くするために600ppm以下である。さらに好ましくは、100ppmから300ppmである。この添加量は液晶性化合物の全重量に基づいた割合である。本発明の組成物には、第1成分、第2成分および第3成分の合計の好ましい割合は、良好な特性を得るために70以上である。さらに好ましい割合は90以上である。第五に成分化合物の好ましい形態を説明する。成分化合物の化学式において、R1の記号を複数の化合物に用いた。これらの化合物において、R1の意味は同一であってもよいし、または異なってもよい。例えば、化合物2のR1がエチルであり、化合物4のR1がエチルであるケースがある。化合物2のR1がエチルであり、化合物4のR1がプロピルであるケースもある。このルールは、R2、A1、Z1、X1、Y1、nなど記号についても適用される。好ましいR1およびR2は、直鎖の炭素数1~10のアルキルである。好ましいR3は直鎖の炭素数1~10のアルキルまたは直鎖の炭素数2~10のアルケニルである。さらに好ましいR3は、製造コストを安くするために直鎖の炭素数1~10のアルキルである。好ましいR4は直鎖の炭素数1~10のアルキル、直鎖の炭素数2~10のアルケニルまたは直鎖の炭素数2~10の任意の水素がフッ素で置き換えられたアルケニルである。好ましいR5は直鎖の炭素数1~10のアルキルまたは直鎖の炭素数1~10のアルコキシである。好ましいR6は直鎖の炭素数1~10のアルキルまたは直鎖の炭素数1~10のアルコキシメチルである。好ましいR7は直鎖の炭素数2~10のアルケニルである。好ましいR11およびR12は、直鎖の炭素数1~10のアルキルである。ただし、1つの化合物におけるR11とR12は異なる炭素数を有さなければならない。化合物2-1以外において、好ましいアルキルは、メチル、エチル、プロピル、ブチル、ペンチル、ヘキシル、ヘプチル、またはオクチルである。さらに好ましいアルキルは、粘度を下げるためにエチル、プロピル、ブチル、ペンチル、またはヘプチルである。ただし、1つの化合物におけるR11とR12は異なる炭素数を有さなければならない。これらのアルキルにおいては、分岐よりも直鎖のアルキルが好ましい。化合物2-1において好ましいアルキルは、プロピル、ペンチルまたはヘプチルである。粘度を下げるために、化合物2-1のさらに好ましいアルキルは、プロピルまたはペンチルである。粘度を下げるために、化合物2-1の特に好ましいアルキルは、プロピルである。これらのアルキルにおいては、分岐よりも直鎖のアルキルが好ましい。好ましいアルケニルは、ビニル、1-プロペニル、2-プロペニル、1-ブテニル、2-ブテニル、3-ブテニル、1-ペンテニル、2-ペンテニル、3-ペンテニル、4-ペンテニル、1-ヘキセニル、2-ヘキセニル、3-ヘキセニル、4-ヘキセニル、または5-ヘキセニルである。さらに好ましいアルケニルは、粘度を下げるためなどからビニル、1-プロペニル、3-ブテニル、または3-ペンテニルである。これらのアルケニルにおける-CH=CH-の好ましい立体配置は、二重結合の位置に依存する。粘度を下げるためなどから1-プロペニル、1-ブテニル、1-ペンテニル、1-ヘキセニル、3-ペンテニル、3-ヘキセニルのようなアルケニルにおいてはトランスが好ましい。2-ブテニル、2-ペンテニル、2-ヘキセニルのようなアルケニルにおいてはシスが好ましい。これらのアルケニルにおいては、分岐よりも直鎖のアルケニルが好ましい。好ましい任意の水素がフッ素で置き換えられたアルケニルは、2,2-ジフルオロ-ビニル、3,3-ジフルオロ-2-プロペニル、4,4-ジフルオロ-3-ブテニル、5,5-ジフルオロ-4-ペンテニルである。粘度を下げるためなどからさらに好ましくは、2,2-ジフルオロ-ビニルおよび4,4-ジフルオロ-3-ブテニルである。これらの任意の水素がフッ素で置き換えられたアルケニルにおいては、分岐よりも直鎖のアルケニルが好ましい。好ましいアルコキシは、メトキシ、エトキシ、プロポキシ、ブトキシ、ペンチルオキシ、ヘキシルオキシ、またはヘプチルオキシである。さらに好ましいアルコキシは、粘度を下げるためなどからメトキシまたはエトキシである。これらのアルコキシにおいては、分岐よりも直鎖のアルコキシが好ましい。好ましいアルコキシメチルは、メトキシメチル、エトキシメチル、プロポキシメチル、ブトキシメチル、またはペンチルオキシメチルである。さらに好ましいアルコキシメチルは、化合物の粘度を下げるためなどからメトキシメチルである。これらのアルコキシメチルにおいては、分岐よりも直鎖のアルコキシメチルが好ましい。A1およびA6は独立して1,4-シクロヘキシレンまたは1,4-フェニレンである。A2は1,4-シクロヘキシレン、1,3-ジオキサン-2,5-ジイルまたは1,4-フェニレンである。粘度を下げるために、好ましいA2は、1,4-シクロヘキシレンまたは1,4-フェニレンである。A3は1,4-シクロヘキシレン、1,3-ジオキサン-2,5-ジイル、1,4-フェニレン、2-フルオロ-1,4-フェニレンまたは2,6-ジフルオロ-1,4-フェニレンである。粘度を下げるために、好ましいA3は、1,4-シクロヘキシレン、1,4-フェニレン、2-フルオロ-1,4-フェニレンまたは2,6-ジフルオロ-1,4-フェニレンである。A4は1,4-シクロヘキシレン、1,4-フェニレンまたは2-フルオロ-1,4-フェニレンである。A5は1,4-フェニレン、2-フルオロ-1,4-フェニレンまたは2,6-ジフルオロ-1,4-フェニレンである。A7は1,4-フェニレンまたは2-フルオロ-1,4-フェニレンである。記号中または構造式中の1,4-シクロヘキシレンまたは1,3-ジオキサン-2,5-ジイルに関する立体配置は、上限温度を上げるためシスよりもトランスが好ましい。2,6-ジフルオロ-1,4-フェニレンのフルオロ基は化合物の誘電率異方性を大きくするように位置している。例えば、化合物3-3などを参照。2-フルオロ-1,4-フェニレンのフルオロ基は、環の右側に位置してもよいし、または左側に位置してもよい。好ましい位置は、粘度を下げるために、化合物7-1などのように右側である。Z1は単結合、-CH22-、-CF2O-または-COO-である。粘度を下げるために、好ましいZ1は単結合、-CH22-または-CF2O-である。さらに粘度を下げるためにさらに好ましいZ1は単結合である。Z2は単結合または-CH22-である。粘度を下げるために好ましいZ2は単結合である。Z3は単結合または-CF2O-である。粘度を下げるために好ましいZ3は、単結合である。Z4は単結合または-COO-である。粘度を下げるために好ましいZ4は単結合である。これら-COO-または-CF2O-の結合基は化合物の誘電率異方性を大きくするように位置している。例えば、化合物2-7、化合物2-8などを参照。X1およびX2は独立して水素またはフッ素である。粘度を下げるために、好ましいX1およびX2は、共に水素である。誘電率異方性を上げるために、好ましいX1およびX2は、共にフッ素である。粘度を下げ、そして誘電率異方性を上げるために、好ましいX1およびX2は、それぞれ水素およびフッ素である。Y1はフッ素、塩素、-OCF3または-OCF2Hである。粘度を下げるために、好ましいY1はフッ素、塩素または-OCF3であり、さらに好ましいY1はフッ素または塩素である。Y2はフッ素または塩素である。粘度を下げるために、さらに好ましいY2は塩素である。第六に、成分化合物の具体的な例を示す。下記の好ましい化合物において、R1およびR2は独立してアルキルであり、好ましくは直鎖の炭素数1~10のアルキルである。R7はアルケニルであり、好ましくは直鎖の炭素数2~10のアルケニルである。さらに好ましいアルキルおよびアルケニルは、すでに記載したとおりである。これらの好ましい化合物において1,4-シクロヘキシレンおよび1,3-ジオキサン-2,5-ジイルに関する立体配置は、上限温度を上げるためにシスよりもトランスが好ましい。化合物1におけるR11およびR12の好ましい組み合わせは、下限温度を下げるため、および粘度を下げるために、エチルおよびプロピル、エチルおよびペンチル、プロピルおよびペンチル、プロピルおよびブチルである。これらのアルキルにおいては、分岐よりも直鎖のアルキルが好ましい。好ましい化合物2は、化合物2-1~化合物2-8である。粘度を下げるため、および下限温度を下げるために、さらに好ましい化合物2は化合物2-1および化合物2-2である。下限温度を下げるために、特に好ましい化合物2は、化合物2-1である。好ましい化合物3は、化合物3-1~化合物3-36である。粘度を下げるために、さらに好ましい化合物3-1~化合物3-12であり、特に好ましい化合物3は化合物3-1~化合物3-6である。化合物3-1~化合物3-6において、化合物3-1および化合物3-2が、上限温度を上げるために好ましい。化合物3-1が上限温度を上げ、そして光学異方性を上げるために好ましい。化合物3-2が、上限温度を上げ、そして下限温度を下げるために好ましい。化合物3-1~化合物3-6において、化合物3-3~化合物3-6が、誘電率異方性を上げるために好ましい。化合物3-3および化合物3-4が、誘電率異方性を上げ、そして光学異方性を上げるために好ましい。化合物3-5および化合物3-6が、誘電率異方性を上げ、そして光学異方性を下げるために好ましい。化合物3-3および化合物3-4において、誘電率異方性をさらに上げるために化合物3-3が好ましい。粘度をさらに下げるために化合物3-4が好ましい。化合物3-5および化合物3-6において、誘電率異方性をさらに下げるために化合物3-6が好ましい。粘度をさらに下げるために化合物3-5が好ましい。好ましい化合物4は、化合物4-1~化合物4-6である。粘度を下げるために、さらに好ましい化合物4は化合物4-1および化合物4-2であり、特に好ましい化合物4は化合物4-1である。好ましい化合物5は、化合物5-1~化合物5-6である。粘度を下げるために、さらに好ましい化合物5は、化合物5-1~化合物5-3であり、特に好ましい化合物5は化合物5-1および化合物5-2である。化合物5-1および化合物5-2において、下限温度をさらに下げるために化合物5-1が好まく、製造コストを下げるために化合物5-2が好ましい。好ましい化合物6は、化合物6-1~化合物6-8である。粘度を下げるためにさらに好ましい化合物6は化合物6-1~化合物6-3であり、特に好ましい化合物6は化合物6-1および化合物6-2である。化合物6-1および化合物6-2において、下限温度をさらに下げるために化合物6-1が好まく、製造コストを下げるために化合物6-2が好ましい。好ましい化合物7は、化合物7-1~化合物7-5である。粘度を下げるために、さらに好ましい化合物7は化合物7-1~化合物7-3であり、特に好ましい化合物7-1である。組成物に酸化防止剤を添加する場合、好ましい酸化防止剤は化合物10である。好ましいnは1~9の整数である。さらに好ましいnは、1、3、5、7、9である。特に好ましいnは1および7である。nが1であるときの化合物は、揮発性が大きいので、大気中での加熱による比抵抗の低下を防止するときに有効である。nが7であるときの化合物は、揮発性が小さいので、素子を長時間使用しあと、室温だけではなく高い温度でも電圧保持率を大きくするときに有効である。第七に、成分化合物の合成法を説明する。これらの化合物は既知の方法によって合成できる。合成法を例示する。化合物1は、特開昭60-51135号公報に記載された方法で合成する。化合物2-1は、特開昭58-126823号公報に記載された方法で合成する。化合物3-3は、特開2000-95715号公報に記載された方法で合成する。化合物4-1は、特開平2-233626号公報に記載された方法を修飾することによって合成する。化合物5-1は、特開昭61-27928号公報に記載された方法で合成する。化合物6-2は、特開昭57-165328号公報に記載された方法で合成する。化合物7-1は、特開平2-237949号公報に記載された方法で合成する。合成法を記載しなかった化合物は、オーガニックシンセシスOrganicSynthesesJohnWileySonsInc、オーガニックリアクションズOrganicReactionsJohnWileySonsInc、コンプリヘンシブオーガニックシンセシスComprehensiveOrganicSynthesisPergamonPress、新実験化学講座丸善などの成書に記載された方法によって合成できる。式10のnが1である化合物は、市販されている。この化合物は、例えばアルドリッチAldrich社から販売されている。式10のnが7である化合物などは、米国特許3660505号明細書に記載された方法によって合成できる。組成物は、このようにして得た化合物から公知の方法によって調製される。例えば、成分である化合物を混合し、加熱によって互いに溶解させる。最後に、組成物の用途を説明する。大部分の組成物は、-20°C以下の下限温度、70°C以上の上限温度、そして0.10~0.15の光学異方性を有する。この組成物を含有する素子は大きな電圧保持率を有する。この組成物はAM素子に適する。この組成物は透過型のAM素子に特に適する。成分化合物の割合を制御することによって、またはその他の液晶性化合物を混合することによって、0.07~0.18の光学異方性を有する組成物、さらには0.06~0.20の光学異方性を有する組成物を調製してもよい。この組成物は、ネマチック相を有する組成物としての使用、光学活性な化合物を添加することによって光学活性な組成物としての使用が可能である。この組成物はAM素子への使用が可能である。さらにPM素子への使用も可能である。この組成物は、PC、TN、STN、ECB、OCB、IPS、VAなどのモードを有する素子への使用も可能である。TN、ECB、OCB、またはIPSのモードを有する素子への使用は好ましい。これらの素子が反射型、透過型または半透過型であってもよい。透過型の素子への使用は好ましい。非結晶シリコン-TFT素子または多結晶シリコン-TFT素子への使用も可能である。この組成物をマイクロカプセル化して作製したNCAPnematiccurvilinearalignedphase素子や、組成物中に三次元の網目状高分子を形成させたPDpolymerdispersed素子、例えばPNpolymernetwork素子にも使用できる。実施例により本発明を詳細に説明する。本発明は下記の実施例によって限定されない。比較例および実施例における化合物は、下記の表6の定義に基づいて記号により表した。表6において、1,4-シクロヘキシレンおよび1,3-ジオキサン-2,5-ジイルに関する立体配置はトランスである。-CH=CH-の結合基に関する立体配置はトランスである。実施例において記号の後にあるかっこ内の番号は好ましい化合物の番号に対応する。-の記号はその他の液晶性化合物を意味する。液晶性化合物の割合百分率は、液晶性化合物の全重量に基づいた重量百分率重量である。最後に、組成物の特性値をまとめた。組成物は、液晶性化合物などの成分の重量を測定してから混合することによって調製される。したがって、成分の重量を算出するのは容易である。しかし、組成物をガスクロマト分析することによって成分の割合を正確に算出するのは容易でない。補正係数が液晶性化合物の種類に依存するからである。幸いなことに補正係数はほぼ1である。さらに、成分化合物における1重量の差異が組成物の特性に与える影響は小さい。したがって、本発明においてはガスクロマトグラフにおける成分ピークの面積比を成分化合物の重量と見なすことができる。つまり、ガスクロマト分析の結果ピークの面積比は、補正することなしに液晶性化合物の重量と等価であると考えてよいのである。試料が組成物のときはそのまま測定し、得られた値を記載した。試料が化合物のときは、15重量の化合物および85重量の母液晶を混合することによって試料を調製した。測定によって得られた値から外挿法よって化合物の特性値を算出した。外挿値=試料の測定値-0.85×母液晶の測定値/0.15。この割合でスメクチック相または結晶が25°Cで析出するときは、化合物と母液晶の割合を10重量:90重量、5重量:95重量、1重量:99重量の順に変更した。この外挿法によって化合物に関する上限温度、光学異方性、粘度、および誘電率異方性の値を求めた。母液晶の組成は下記のとおりである。特性値の測定は下記の方法にしたがった。それらの多くは、日本電子機械工業会規格StandardofElectricIndustriesAssociationofJapanEIAJED-2521Aに記載された方法、またはこれを修飾した方法である。測定に用いたTN素子には、TFTを取り付けなかった。ネマチック相の上限温度NI;°C:偏光顕微鏡を備えた融点測定装置のホットプレートに試料を置き、1°C/分の速度で加熱した。試料の一部がネマチック相から等方性液体に変化したときの温度を測定した。ネマチック相の上限温度を上限温度と略すことがある。ネマチック相の下限温度TC;°C:ネマチック相を有する試料をガラス瓶に入れ、0°C、-10°C、-20°C、-30°C、および-40°Cのフリーザー中に10日間保管したあと、液晶相を観察した。例えば、試料が-20°Cではネマチック相のままであり、-30°Cでは結晶またはスメクチック相に変化したとき、TCを≦-20°Cと記載した。ネマチック相の下限温度を下限温度と略すことがある。粘度η;20°Cで測定;mPas:測定にはE型回転粘度計を用いた。回転粘度γ1;25°Cで測定;mPas:測定はMImaietalMolecularCrystalsandLiquidCrystalsVol25937に記載された方法に従った。ツイスト角が0°であり、そして2枚のガラス基板の間隔セルギャップが5μmであるTN素子に試料を入れた。TN素子に16ボルトから19.5ボルトの範囲で0.5ボルト毎に段階的に印加した。0.2秒の無印加のあと、ただ1つの矩形波矩形パルス;0.2秒と無印加2秒の条件で印加を繰り返した。この印加によって発生した過渡電流transientcurrentのピーク電流peakcurrentとピーク時間peaktimeを測定した。これらの測定値とMImaiらの論文、40頁の計算式8とから回転粘度の値を得た。この計算で必要な誘電率異方性の値は、この回転粘度の測定で使用した素子にて、下記の誘電率異方性の測定方法で求めた。光学異方性屈折率異方性;Δn;25°Cで測定:測定は、波長589nmの光を用い、接眼鏡に偏光板を取り付けたアッベ屈折計により行なった。主プリズムの表面を一方向にラビングしたあと、試料を主プリズムに滴下した。屈折率n∥は偏光の方向がラビングの方向と平行であるときに測定した。屈折率n⊥は偏光の方向がラビングの方向と垂直であるときに測定した。光学異方性の値は、Δn=n∥-n⊥、の式から計算した。誘電率異方性Δε;25°Cで測定:2枚のガラス基板の間隔セルギャップが9μmであり、そしてツイスト角が80度であるTN素子に試料を入れた。この素子にサイン波10V、1kHzを印加し、2秒後に液晶分子の長軸方向における誘電率ε∥を測定した。この素子にサイン波0.5V、1kHzを印加し、2秒後に液晶分子の短軸方向における誘電率ε⊥を測定した。誘電率異方性の値は、Δε=ε∥-ε⊥、の式から計算した。しきい値電圧Vth;25°Cで測定;V:測定には大塚電子株式会社製のLCD5100型輝度計を用いた。光源はハロゲンランプである。2枚のガラス基板の間隔セルギャップが5.0μmであり、ツイスト角が80度であるノーマリーホワイトモードnormallywhitemodeのTN素子に試料を入れた。この素子に印加する電圧32Hz、矩形波は0Vから10Vまで0.02Vずつ段階的に増加させた。この際に、素子に垂直方向から光を照射し、素子を透過した光量を測定した。この光量が最大になったときが透過率100であり、この光量が最小であったときが透過率0である電圧-透過率曲線を作成した。しきい値電圧は透過率が90になったときの電圧である。電圧保持率VHR;25°Cと100°Cで測定;:測定に用いたTN素子はポリイミド配向膜を有し、そして2枚のガラス基板の間隔セルギャップは6μmである。この素子は試料を入れたあと紫外線によって重合する接着剤で密閉した。このTN素子にパルス電圧5Vで60マイクロ秒を印加して充電した。減衰する電圧を高速電圧計で16.7ミリ秒のあいだ測定し、単位周期における電圧曲線と横軸との間の面積Aを求めた。面積Bは減衰しなかったときの面積である。電圧保持率は面積Bに対する面積Aの百分率である。25°Cで測定して得られた電圧保持率をVHR-1で表した。100°Cで測定して得られた電圧保持率をVHR-2で表した。次に、このTN素子を100°C、250時間加熱した。VHR-3は、加熱後の素子を25°Cで測定して得られた電圧保持率である。VHR-4は、加熱後の素子を100°Cで測定して得られた電圧保持率である。VHR-1およびVHR-2は、初期段階における評価に相当する。VHR-3およびVHR-4は、素子を長時間使用した後の評価に相当する。応答時間τ;25°Cで測定;ミリ秒:測定には大塚電子株式会社製のLCD5100型輝度計を用いた。光源はハロゲンランプである。ローパスフィルターLowpassfilterは5kHzに設定した。2枚のガラス基板の間隔セルギャップが5.0μmであり、ツイスト角が80度であるノーマリーホワイトモードnormallywhitemodeのTN素子に試料を入れた。この素子に矩形波60Hz、5V、0.5秒を印加した。この際に、素子に垂直方向から光を照射し、素子を透過した光量を測定した。この光量が最大になったときが透過率100であり、この光量が最小であったときが透過率0である。立ち上がり時間τr:risetimeは、透過率が90から10に変化するのに要した時間である。立下がり時間τf:falltimeは透過率10から90に変化するのに要した時間である。応答時間は、このようにして求めた立上がり時間と立下り時間との和である。ガスクロマト分析:測定には島津製作所製のGC-14B型ガスクロマトグラフを用いた。キャリアーガスはヘリウム2ml/分である。試料気化室を280°Cに、検出器FIDを300°Cに設定した。成分化合物の分離には、AgilentTechnologiesInc製のキャピラリカラムDB-1長さ30m、内径0.32mm、膜厚0.25μm;固定液相はジメチルポリシロキサン;無極性を用いた。このカラムは、200°Cで2分間保持したあと、5°C/分の割合で280°Cまで昇温した。試料はアセトン溶液0.1重量に調製したあと、その1μlを試料気化室に注入した。記録計は島津製作所製のC-R5A型Chromatopac、またはその同等品である。得られたガスクロマトグラムは、成分化合物に対応するピークの保持時間およびピークの面積を示した。試料を希釈するための溶媒は、クロロホルム、ヘキサンなどを用いてもよい。成分化合物を分離するために、次のキャピラリカラムを用いてもよい。AgilentTechnologiesInc製のHP-1長さ30m、内径0.32mm、膜厚0.25μm、RestekCorporation製のRtx-1長さ30m、内径0.32mm、膜厚0.25μm、SGEInternationalPtyLtd製のBP-1長さ30m、内径0.32mm、膜厚0.25μm。化合物ピークの重なりを防ぐ目的で島津製作所製のキャピラリーカラムCBP1-M50-025長さ50m、内径0.25mm、膜厚0.25μmを用いてもよい。ガスクロマトグラムにおけるピークの面積比は成分化合物の割合に相当する。成分化合物の重量は各ピークの面積比と完全には同一ではない。しかし、本発明においては、これらのキャピラリカラムを用いるときは、成分化合物の重量は各ピークの面積比と同一であると見なしてよい。成分化合物における補正係数に大きな差異がないからである。比較例1特開昭60-51135号公報US4594465、EP0132377A2に開示された組成物の中から混合物1を選んだ。この理由は、光学活性な化合物および負の誘電率異方性を有する化合物を組成物に含有していないからである。この組成物の成分および特性は下記のとおりである。この組成物は下限温度が高く、光学異方性が大きく、γ1が大きく、VHR-2が小さく、応答時間が長い。5-BBFB-5203-BBFB-5202-BB-C104-BB-C102-HB-C104-HB-C103-BFB2H-320NI=82.6°C;Tc≦0°C;Δn=0.188;Δε=6.7;γ1=144.2mPas;Vth=1.98V;VHR-1=99.0;VHR-2=53.6;τ=16.4ms.比較例2WO2004/035710A1に開示された組成物の中から実施例4-aを選んだ。この理由は、γ1の値が開示され、そして最も小さなγ1を有する組成物だからである。この組成物の成分および特性は下記のとおりである。この組成物は光学異方性が小さく、γ1が大きく、応答時間が長い。3-HH-531V-HH-341-HHBF,F-F102-HHBF,F-F83-HHBF,F-F92-HHBF-OCF3122-HHB-OCF383-HHB-OCF384-HHB-OCF355-HHB-OCF372-BBF,FXBF,F-F63-BBF,FXBF,F-F9.52-HBFBF,F-F3.53-HHBFBF,F-F53-HBBH-32NI=89.6°C;Tc≦-30°C;Δn=0.094;Δε=8.8;γ1=122.1mPas;Vth=1.25V;VHR-1=99.7;VHR-2=92.1;τ=21.3ms.比較例3WO2004/035710A1に開示された組成物の中から実施例3-b-M3A1.0wtPGP-2-2を選んだ。この理由は、本願化合物1を含有した組成物だからである。この組成物の成分および特性は下記のとおりである。この組成物は上限温度が低く、下限温度が高く、光学異方性が小さく、そして応答時間が長い。V-HH-57.95-HB-323.82-HHBF,F-F11.93-HHBF,F-F11.95-HHBF,F-F7.93-HHB-17.9V-HHBF-F7.93-BBF,FXBF,F-F19.82-BBFB-21.0NI=39.6°C;Tc<-10°C;Δn=0.072;Δε=5.3;γ1=56.0mPas;Vth=1.09V;VHR-1=99.6;VHR-2=92.2;τ=24.6ms.実施例12-BBFB-31122-HBB-F3-143-HBB-F3-155-HBB-F3-153-BBF,FXBF,F-F3-320V-HH-35-140V-HHB-16-114NI=70.0°C;Tc≦-20°C;Δn=0.109;Δε=3.9;γ1=43.2mPas;Vth=1.91V;VHR-1=99.5;VHR-2=92.0;τ=7.1ms.実施例22-BBFB-31133-HB-CL2-152-HBB-F3-143-HBB-F3-155-HBB-F3-153-BBF,FXBF,F-F3-317V-HH-35-137V-HHB-16-18V2-HHB-16-16NI=70.0°C;Tc≦-20°C;Δn=0.110;Δε=3.5;γ1=44.0mPas;Vth=2.00V;VHR-1=99.7;VHR-2=92.5;τ=8.6ms.実施例32-BBFB-3143-HB-CL2-152-HBB-F3-153-HBB-F3-155-HBB-F3-153-HHB-CL3-263-BBF,FXBF,F-F3-324V-HH-35-1161V-HH-35-110V-HHB-16-110V2-HHB-16-110NI=79.8°C;Tc≦-30°C;Δn=0.111;Δε=5.4;γ1=61.7mPas;Vth=1.88V;VHR-1=99.5;VHR-2=92.3;τ=9.5ms.実施例42-BBFB-5142-BBFB-3173-BBFB-5133-HB-CL2-172-HBB-F3-123-HBB-F3-165-HBB-F3-153-HHB-CL3-263-BBF,FXBF,F-F3-317V-HH-35-1191V-HH-35-112V-HHB-16-173-HHB-16-25NI=80.6°C;Tc≦-20°C;Δn=0.119;Δε=3.9;γ1=56.9mPas;Vth=2.17V;VHR-1=99.6;VHR-2=92.7;τ=8.3ms.実施例52-BBFB-5163-BBFB-5163-HB-CL2-122-HBB-F3-163-HBB-F3-165-HBB-F3-163-BBF,FXBF,F-F3-3183-HHXBF,F-F3-62V-HH-35-132V-HHB-16-112V2-HHB-16-14NI=77.7°C;Tc≦-20°C;Δn=0.114;Δε=4.0;γ1=54.6mPas;Vth=2.02V;VHR-1=99.8;VHR-2=92.6;τ=8.9ms.実施例62-BBFB-5162-BBFB-3143-HB-CL2-1112-HBB-F3-163-HBB-F3-165-HBB-F3-163-BBF,FXBF,F-F3-3103-HBBF,F-F3-4102-HHBF,F-F3-52V-HH-35-121V-HHB-16-1103-HHB-16-265-HBBFB-27-12NI=80.7°C;Tc≦-30°C;Δn=0.120;Δε=4.0;γ1=62.8mPas;Vth=2.06V;VHR-1=99.7;VHR-2=92.3;τ=9.4ms.実施例72-BBFB-5162-BBFB-3143-HB-CL2-1142-HBB-F3-163-HBB-F3-165-HBB-F3-163-BBF,FXBF,F-F3-3103-HBBF,F-F3-410V-HH-35-120V-HHB-16-1103-HHB-16-265-HBBFB-27-12NI=78.7°C;Tc≦-30°C;Δn=0.121;Δε=3.9;γ1=60.3mPas;Vth=2.07V;VHR-1=99.7;VHR-2=92.2;τ=9.3ms.実施例82-BBFB-3192-BBFB-5193-BBFB-5193-HB-CL2-163-BBF,FXBF,F-F3-322V-HH-35-1151V-HH-35-110V-HHB-16-110V2-HHB-16-110NI=78.8°C;Tc≦-30°C;Δn=0.135;Δε=4.3;γ1=63.9mPas;Vth=2.24V;VHR-1=99.7;VHR-2=99.1;τ=8.2ms.実施例92-BBFB-3182-BBFB-5183-BBFB-5183-HB-CL2-153-BBF,FXBF,F-F3-3223-HHXBF,F-F3-68V-HH-35-1151V-HH-35-18V-HHB-16-19V2-HHB-16-19NI=79.0°C;Tc≦-30°C;Δn=0.131;Δε=5.2;γ1=65.9mPas;Vth=2.08V;VHR-1=99.6;VHR-2=92.0;τ=8.3ms.実施例102-BBFB-3183-HB-CL2-143-BBF,FXBF,F-F3-3283-HHXBF,F-F3-68V-HH-35-1111V-HH-35-111V-HHB-16-113V2-HHB-16-1133-HHB-16-24NI=80.4°C;Tc≦-30°C;Δn=0.112;Δε=6.4;γ1=65.4mPas;Vth=1.78V;VHR-1=99.7;VHR-2=91.9;τ=8.5ms.実施例112-BBFB-3192-BBFB-5143-BBF,FXBF,F-F3-3223-HHBF,F-F3-5103-HHBBF,F-F4-16V-HH-35-132V-HHB-16-113V2-HHB-16-14NI=79.3°C;Tc≦-30°C;Δn=0.111;Δε=5.7;γ1=57.2mPas;Vth=1.73V;VHR-1=99.5;VHR-2=92.3;τ=8.1ms.実施例122-BBFB-5143-BBFB-4143-HB-CL2-1212-HBB-F3-173-HBB-F3-175-HBB-F3-172-HHB-CL3-273-HHB-CL3-275-HHB-CL3-253-BBF,FXBF,F-F3-3103-HH-45-221NI=79.3°C;Tc≦-20°C;Δn=0.113;Δε=3.8;γ1=63.1mPas;Vth=2.10V;VHR-1=99.6;VHR-2=92.2;τ=10.6ms.実施例132-BBFB-5163-BBFB-4163-BBFB-5173-HB-CL2-1132-HBB-F3-163-HBB-F3-165-HBB-F3-163-BBF,FXBF,F-F3-3103-HBBF,F-F3-410V-HH-35-1203-HHB-16-235-HBBFB-27-17NI=84.1°C;Tc≦-30°C;Δn=0.140;Δε=4.0;γ1=73.3mPas;Vth=2.23V;VHR-1=99.7;VHR-2=92.3;τ=9.0ms.実施例142-BBFB-5162-BBFB-3143-HB-CL2-185-HEB-F2-325-H2BF-F2-525-HXBF,F-F2-822-HBB-F3-153-HBB-F3-155-HBB-F3-153-BBF,FXBF,F-F3-3103-HBBF,F-F3-410V-HH-35-116VFF-HH-35-323-HB-O25-62V-HHB-16-1103-HHB-O16-32VFF-HHB-16-42V-HBB-16-733-HHEH-36-821O1-HBBH-37-42NI=78.8°C;Tc≦-30°C;Δn=0.117;Δε=3.9;γ1=61.5mPas;Vth=2.04V;VHR-1=99.5;VHR-2=92.1;τ=9.8ms.実施例152-BBFB-5163-BBFB-4163-BBFB-5173-HB-CL2-1132-HBB-F3-163-HBB-F3-165-HBB-F3-163-BBF,FXBF,F-F3-3103-HH2BF,F-F3-2923-H2GBF,F-F3-3223-HHEBF,F-F3-3423-HBFBF,F-F3-354V-HH-35-1203-HHB-16-235-HBBFB-27-135-HBFBH-27-223-HHEBH-37-52NI=85.5°C;Tc≦-30°C;Δn=0.132;Δε=4.1;γ1=72.8mPas;Vth=2.19V;VHR-1=99.7;VHR-2=92.2;τ=8.8ms.実施例162-BBFB-3192-BBFB-5143-BBF,FXBF,F-F3-3223-HHBF,F-F3-54V-HHBF-F3-1523-HHBF-OCF2H3-1825-GHBF,F-F3-3323-HH2BBF,F-F4-223-BBFBFBF,F-F4-423-HBBF,FXBF,F-F4-52V-HH-35-132V-HHB-16-113V2-HHB-16-14NI=76.8°C;Tc≦-30°C;Δn=0.114;Δε=6.2;γ1=63.3mPas;Vth=1.68V;VHR-1=99.7;VHR-2=92.3;τ=9.7ms.実施例172-BBFB-5143-BBFB-4143-HB-CL2-1212-HBB-F3-173-HBB-F3-175-HBB-F3-172-HHB-CL3-263-HHB-CL3-265-HHB-CL3-253-BBF,FXBF,F-F3-3103-HHB-OCF33-823-HH-45-221NI=78.7°C;Tc≦-30°C;Δn=0.110;Δε=3.9;γ1=64.2mPas;Vth=2.09V;VHR-1=99.7;VHR-2=92.5;τ=10.9ms.実施例182-BBFB-5143-BBFB-4143-HB-CL2-1212-HBB-F3-173-HBB-F3-175-HBB-F3-172-HHB-CL3-273-HHB-CL3-275-HHB-CL3-253-BBF,FXBF,F-F3-3103-HH-45-2191O1-HH-3-2NI=79.0°C;Tc≦-20°C;Δn=0.113;Δε=3.8;γ1=63.8mPas;Vth=2.12V;VHR-1=99.7;VHR-2=92.2;τ=10.5ms.実施例192-BBFB-31122-HBB-F3-143-HBB-F3-155-HBB-F3-153-BBF,FXBF,F-F3-320V-HH-35-140V-HHB-16-114この組成物に、式10のnが1である化合物を300ppm添加した。このときの組成物の特性は次のとおりであった。NI=70.0°C;Tc≦-20°C;Δn=0.109;Δε=3.9;γ1=43.2mPas;Vth=1.91V;VHR-1=99.5;VHR-2=92.0;τ=7.1ms.実施例202-BBFB-31133-HB-CL2-152-HBB-F3-143-HBB-F3-155-HBB-F3-153-BBF,FXBF,F-F3-317V-HH-35-137V-HHB-16-18V2-HHB-16-16この組成物に、式10のnが7である化合物を200ppm添加した。このときの組成物の特性は次のとおりであった。NI=70.0°C;Tc≦-20°C;Δn=0.110;Δε=3.5;γ1=44.0mPas;Vth=2.00V;VHR-1=99.7;VHR-2=92.5;τ=8.6ms."